(57)【特許請求の範囲】
【請求項１】
セメント板、モルタル板、スレート、石膏板、木板若しくはボード板等非金属板材からなる基板の一側外面に、アクリル樹脂を主成分とする塗材によりプライマー層が形成されてなり、且その外面にはアクリル樹脂及びウレタン樹脂を主成分とする塗材により強化層が形成され而もその外面にはアクリル樹脂及び水ガラスを主成分とする塗材により、防汚層が形成されてなることを特徴とする防汚パネル材。
【請求項２】
鉄板、アルミ板、ステンレス板等の金属板材からなる基板の一側外面に、ビニルブチラール樹脂及びフェノール樹脂を主成分とし且燐酸が０．２乃至１％重量混入された塗材により酸化プライマー層が形成されてなり、且その外面にはアクリル樹脂及びウレタン樹脂を主成分とする塗材により強化層が形成され而もその外面にはアクリル樹脂及び水ガラスを主成分とする塗材により、防汚層が形成されてなることを特徴とする防汚パネル材。
【発明の詳細な説明】
【０００１】
【産業上の利用分野】
本発明は駅施設を初め公衆トイレ、学校施設等不特定多数の利用者に供せられる施設等の内外壁面や天井面等に頻発する落書きや、該落書きに伴う損傷を防止する防汚パネル材に関するものである。
【０００２】
【従来技術】
駅施設を初め公衆トイレ、学校施設、公園施設等不特定多数の利用者に供せられる施設等の内外壁面や天井面等には、情緒の発露や悪戯等によりサインペン、ボールペン、鉛筆等の筆記具やクレヨン、スプレー塗料等により落書きが随所になされ、而も硬い筆記具等による場合には内外壁面の損傷も招来される。
【０００３】
ところでこれら施設等の内外壁面や天井面は、コンクリートやモルタル、石膏板や木板等で形成されたもの、若しくはこれら外面にペイント塗装を施したもの或いは合板材やボード板材を張り合わせたもの等が施設コストの制約上専ら使用されているが、コンクリートやモルタル、石膏板、木板等は素材が柔かく且その外表面も粗面化しており水分や溶剤あるいは油脂等の吸水性、吸着性も高いため、水性や油性のサインペン、クレヨン、スプレー塗料での落書きに際しては洗浄による汚着除去は全く不能となり、更に鉛筆、ボールペン等硬い筆記具による落書きでは、汚着と共にその外表面が損傷を被る結果となる。
【０００４】
更に外面にペイント塗装が施された場合でも、該ペイントの塗膜が薄く且特段強靭なものでもなく而も該ペイント塗膜は溶剤や油脂類と相溶性や吸着性を有するものが多く、落書きによる汚着ばかりか汚損も招来され且該汚着の洗浄も至難で、而も損傷に対しては塗り替えで対処する他はない。更に合板やボード板が張り合わされた場合でも、合板は木板を積層させたものであり且ボード板も紙片や木片等を板状に固化させたもので、而もその外面のコート層も合成樹脂素材を薄く塗着させたものであるから、落書きに伴う汚着はもとより汚損に対して全く対処できない。
【０００５】
【発明が解決しようとする課題】
かかる状況から、近年においてはスリック剤（特殊ワックス）を混入したポリウレタン樹脂塗料所謂貼紙防止塗料や、アクリル樹脂等にアナタース形チタン白を混入して自己浄化が可能な所謂自己洗浄形塗料による解決を図ることも試みられているが、これらは汚着防止については可成りの成果が期待できるものの、耐久性に難点があるばかりか落書き時の損傷所謂汚損については依然として対処できない。更に他方においては剥離性、撥水性及び平滑性に優れた弗素樹脂をコーティングしたパネル材の採用が試みられているが、弗素樹脂は極めて高価なうえ非着性のため高温塗装を用いて塗着させる必要上、基板としては金属板材に制限されること及び自在な着色もできぬこと等より、駅施設を初めとする諸施設の内外壁面や天井面の落書き防止のための有効な手段は未解決のままである。
【０００６】
本発明はかかる実情に鑑みなされたものであって、本発明はコンクリート板、モルタル板、スレート、石膏板、木板等の非金属材からなる基板、或いは鉄板、アルミ板、ステンレス板等金属板材からなる基板とにかかわらず、その一側面に強化層及び防汚層を強固に塗着形成せしめ、以って落書きによる汚着並びに汚損を防止でき而も極めて安価な防汚パネル材を提供することにある。
【０００７】
【課題を解決するための手段】
上述の課題を解決するため本発明が用いた技術的手段は、コンクリート板、モルタル板、スレート、石膏板、木板等吸水性、吸着性を有する非金属板材を基板とする場合には、その一側外面にアクリル樹脂を主成分とする塗材でプライマー層を塗着形成し、且鉄板、アルミ板、ステンレス板等金属板材を基板に用いる場合には、その一側外面にビニルブチラール樹脂及びフェノール樹脂を主成分とし、且燐酸が０．１乃至１％重量混入された塗材により酸化プライマー層を塗着形成し、而してこのプライマー層若しくは酸化プライマー層の外面に、アクリル樹脂及びウレタン樹脂を主成分とする塗材で強化層を適宜厚さに塗着形成し、更に該強化層の外面にアクリル樹脂及び水ガラスを主成分とする塗材により防汚層が適宜厚さに塗着形成されてなる防汚パネル材の構成に存する。
【０００８】
【作  用】
上述の如き技術的手段を用いた本発明は以下の作用を有する。即ち基板に非金属板材が用いられる場合には、該基板の一側外面にアクリル樹脂からなるプライマー層が塗着形成されるために、アクリル樹脂分が基板内部に十分浸透し強固な塗着がなされ且基板外表面に顕在する微細凹陥部内も浸透充填し平滑なプライマー層が形成され、而もその外面に塗着形成される強化層の形成塗材の基板への浸透吸着が阻止され均質な強化層の形成がなしえる。
【０００９】
そして強化層はアクリル樹脂及びウレタン樹脂を主成分とする塗材で形成されるため強靭な塗膜で形成され、且プライマー層と該強化層は相溶性を具備する樹脂素材が用いられてなるため相互が強固一体的に塗着される。
【００１０】
他方基板に鉄、アルミ、ステンレス等の金属板材が使用される場合には、該金属板体自体吸水性や吸着性はもとより接着性にも乏しく且外面も平滑であるが、酸化プライマー層を塗着形成する塗膜には燐酸が分散混入されてなるため金属板材表面が酸化され、而もビニルブチラール樹脂及びフェノール樹脂の接着性及び強靭性とが相俟って強固な塗着形成がなされる。
【００１１】
そして、かかる如く形成されたプライマー層若しくは酸化プライマー層の外面にはアクリル樹脂及びウレタン樹脂を主成分とする塗材により強化層が塗着形成されるため、該強化層を形成する塗材が基板に浸透吸着されず均質な厚みを以って且平滑に形成され、而も該塗材は素材的にプライマー層若しくは酸化プライマー層を形成する素材と相溶性或いは接着性を有するため強固一体的な塗着形成がなしえ、且塗材の素材特性により極めて硬度の高い強靭な塗膜が形成される。
【００１２】
更にこの強化層の外面には、アクリル樹脂及び水ガラスを主成分とする塗材で防汚層が塗着形成されるため、該防汚層の表面には水ガラス素材により極めて高い硬度と滑性が保持され、且撥水性や非接着性も保持され、而もアクリル樹脂素材による強化層との強固な塗着もなされる。
【００１３】
【実施例】
以下に本発明実施例を図に基づき詳細に説明すれば、図１は非金属素材による基板１を用いた断面説明図であって、基板１にはコンクリート板、モルタル板、スレート板、石膏板或いは木板等の吸水性や溶剤及び油脂等の吸着性を有し、且その外表面には微細な凹陥等が多数顕在した所謂粗面化した非金属素材からなる板材であって、使用に際し予めコンクリート等で形成された施設等の躯体外面に張り合わせて使用する場合にはその厚さも略３乃至６ｍｍ程度の物が好都合であり、また本発明を施設等の構造物として直接使用する場合では、強力的な面からその厚さも略６乃至１２ｍｍ程度のものが望まれる。
【００１４】
かくして選択された基板１の一側外面には、アクリル樹脂からなるプライマー層２が塗着形成されている。このプライマー層２は該プライマー層２の外面に強靭且硬度の高い強化層３を均質に且強固に塗着形成させるため、基板１に十分に浸透若しくは吸着され更には基板１外表面の粗面化に係る微細な多数の凹陥部内に浸透且充填して平滑なプライマー層２を形成させ、而も強化層３との強固塗着をなさしめるうえからアクリル樹脂素材、更に詳しくはポリアクリル酸エステルやボリメタアクリル酸エステル樹脂素材が選択されるもので、プライマー層２の塗着形成には該アクリル樹脂のエマルジョン溶液若しくは溶剤溶液を用いることが至便で、かかる場合の塗材の組成としては基板１の素材によっても異なるが、概ねアクリル樹脂分が３０乃至５０％、水若しくは溶剤分が５０乃至７０％程度のものが好適である。
【００１５】
プライマー層２の外面にはアクリル樹脂及びウレタン樹脂を主成分とする塗材による適宜厚さの強化層３が塗着形成されている。この強化層３は落書きに際し硬度の高いボールペンや鉛筆等により該強化層３はもとより基板１にも加圧損傷や汚損を被ることのないよう十分に強靭で且硬度も高い塗膜を形成させること、及び該強化層３を均質に塗着形成させる必要上から、塗材としてはエマルジョン溶液や溶剤溶液の如く塗着乾燥に伴い痩せの発生の無い塗膜形成が望まれることから反応硬化による塗膜形成が好都合で、かかる場合の塗材の一例を挙げればポリアクリル酸エステル樹脂３０％重量、脂肪族イソシアナート４０％重量、酢酸エチルグリコール３％重量及び顔料分２７％重量の組成が用いられる。無論ウレタン樹脂としてはこの他にトリレンジイソシヤナート、トリイソシアナート、ジフェニルメタン−４、４′−ジイソシアナート等も使用に供しえるものである。
更に該強化層３の厚さは、落書き時の加圧損傷に対抗しえる強靭性を保持させるうえから、通常少なくとも５０乃至６０μｍから２００乃至３００μｍ程度で形成されることが望まれる。
【００１６】
強化層３の外面に塗着形成される防汚層４は、落書きに際してのサインペン、クレヨン、スプレー塗料等の汚着或いは油脂類や塵埃等の付着に対し容易に洗浄しえる剥離性や非接着性、撥水性と、ボールペンや鉛筆等による加圧損傷所謂汚損を防止しえる硬度及び表面滑性を保持させること、並びに強化層３との強固な塗着形成をなすため、アクリル樹脂及び水ガラスを主成分とする塗材により形成される。この水ガラスはケイ酸アルカリ塩の濃厚水溶液であるから、アクリル酸エステルのエマルジョンと適宜割合で混合のうえ塗着乾燥のみでガラス状の防汚層４が容易に形成しえ、更に適宜の脱水材を関与させれば極めて短時間で防汚層４′の形成がなしえる。
そして該防汚層４も落書き時の加圧損傷に対抗しえる強靭性を保持させるうえから、その厚さも望ましくは５０乃至６０μｍ以上に形成されることが好適である。
更に該防汚層４を形成する塗材の組成は、使用される基板１の硬度が低いものの場合には塗材全体量に対して水ガラスの割合を５０乃至７０％重量程度で用いることが好都合である。
【００１７】
他方図２は基板１０に金属板材が用いられる場合の断面説明図であって、基板１０が鉄板、アルミ板、ステンレス板等の金属板材では、水分や溶剤或いは油脂類等の吸水性や吸着性もなく而も外表面も比較的平滑なうえ接着性にも乏しい素材であるから、該基板１０に強化層３や防汚層４を強固一体的に塗着形成させるには、該基板１０との塗着に際して特別な配慮が要請される。
即ち基板１０は強靭強固な金属板材であるから、該金属板材に対して比較的高い接着性（塗着性）と特には接着性に優れる高温塗着も採用しえる耐熱性を有するフェノール樹脂、及び肉薄な塗膜でも金属板材に負けない強靭性を保持するビニルブチラール樹脂を主成分とし、且金属板材の表面を可能な限り均等に酸化させて接着性（塗着性）を一段と高めるための酸化材として、燐酸が０．１乃至１％重量分散混入された塗材を用いて該金属板材と強固に塗着される酸化プライマー層２０を形成させておくことにある。
【００１８】
かくして金属板材からなる基板１０に酸化プライマー層２０が塗着形成されたうえ、その外面に非金属板材を基板１とする場合と同様にアクリル樹脂及びウレタン樹脂を主成分とする塗材により強化層３０が適宜厚さに形成され、更にその外面にはアクリル樹脂及び水ガラスを主成分とする塗材を以って、防汚層４０を適宜厚さに形成させれば良い。
【００１９】
【発明の効果】
以上の如く本発明は基板に吸水性や吸着性を保持する非金属板材が用いられる場合には、アクリル樹脂を主成分とする塗材が該基板内に十分浸透し強固に塗着したプライマー層が形成され、而も基板外表面の微細で多数の凹陥部内にも浸透且充填されて平滑なプライマー層が塗着形成される。
更に基板が吸水性、吸着性を保持せず且表面滑性も高く接着性に劣る金属板材でも、金属板材と比較的接着性を保持し塗膜強力が大きく而も塗着性を高める高温塗着や焼付塗着等にも耐えうる耐熱性を保持するフェノール樹脂及びビニルブチラール樹脂を主成分とし、且金属板材表面を酸化し接着性を高める燐酸が分散混入された塗材を塗着するため、強固に塗着された酸化プライマー層が形成される。そしてかかるプライマー層或いは酸化プライマー層の外面には、該プライマー層等と相溶性、接着性を保持するアクリル樹脂及びウレタン樹脂を主成分とする塗材で適宜の厚さに強化層が塗着形成されるため、極めて強靭性に優れた均質な強化層がプライマー層等と強固に塗着されて、落書きに際しての加圧損傷所謂汚損に対抗しえ而も基板への損傷も防止される。
【００２０】
更に該強化層の外面にはアクリル樹脂及び水ガラスを主成分とする塗材により適宜厚さの防汚層が塗着形成されるため、該防汚層には高い硬度と滑性並びに非着性、撥水性が保持されて、落書き時のサインペンやクレヨン、鉛筆或いはスプレー塗料等が付着した場合にも水や溶剤等で極めて簡便に洗浄除去しえ、且表面が滑性に優れるため塵埃等の付着でも簡単に拭き取り浄化しえる。而も本発明は耐候性を初め耐熱性、耐摩耗性等を具備するため、建物や施設等を長期に亘って落書きによる汚着や汚損から防止しえる。
また本発明は基板にプライマー形成塗材、強化層形成塗材及び防汚層形成塗材を塗着若しくは塗着硬化させるのみで作成しえるため、生産性に優れて極めて安価に提供できる。
【図面の簡単な説明】
【図１】基板に非金属板材を用いた場合の断面説明図
【図２】基板に金属板材を用いた場合の断面説明図
【符号の説明】
１  非金属板材からなる基板
２  プライマー層
３  強化層
４  防汚層
１０  金属板材からなる基板
２０  酸化プライマー層
３０  強化層
４０  防汚層
【図１】
0003554771.tif 000002
【図２】
0003554771.tif 000003